(57)【要約】  ろう付け材は、アルミニウムまたはアルミニウム合金を、ろう付けするためのろう付け材であって、フッ化物系フラックスと、バインダと、ゲル化剤と、溶剤とを含み、２５℃で固形である。【特許請求の範囲】
【請求項１】
アルミニウムまたはアルミニウム合金を、ろう付けするためのろう付け材であって、
フッ化物系フラックスと、
バインダと、
ゲル化剤と、
溶剤とを含み、
前記バインダは、（メタ）アクリル樹脂および／またはブチルゴムを含み、
２５℃で固形であることを特徴とする、ろう付け材。
【請求項２】
前記溶剤は、１価アルコール、多価アルコール、ポリアルキレングリコールアルキルエーテルアセテート、および、炭化水素系溶剤からなる群から選択される少なくとも１種であることを特徴とする、請求項１に記載のろう付け材。
【請求項３】
前記バインダが、（メタ）アクリル樹脂であり、
前記溶剤は、１価アルコール、多価アルコール、ポリアルキレングリコールアルキルエーテルアセテートからなる群から選択される少なくとも１種であることを特徴とする、請求項１に記載のろう付け材。
【請求項４】
前記ポリアルキレングリコールアルキルエーテルアセテートのアルキル基の炭素数が、２つ以上であることを特徴とする、請求項３に記載のろう付け材。
【請求項５】
前記溶剤が、多価アルコールを含むことを特徴とする、請求項３に記載のろう付け材。
【請求項６】
前記多価アルコールは、２５℃で固形であることを特徴とする、請求項５に記載のろう付け材。
【請求項７】
前記バインダが、ブチルゴムであり、
前記溶剤が、炭化水素系溶剤を含むことを特徴とする、請求項１に記載のろう付け材。
【請求項８】
前記炭化水素系溶剤は、ノルマルパラフィン系溶剤、イソパラフィン系溶剤、および、ナフテン系溶剤からなる群から選択される少なくとも１種であることを特徴とする、請求項７に記載のろう付け材。
【請求項９】
さらに、ワックスを含むことを特徴とする、請求項１に記載のろう付け材。
【請求項１０】
さらに、ろう材粉末を含むことを特徴とする、請求項１に記載のろう付け材。
【請求項１１】
アルミニウムまたはアルミニウム合金と、
請求項１に記載のろう付け材を、前記アルミニウムまたは前記アルミニウム合金に塗布してなる塗布膜とを備えることを特徴とする、ろう付け部材。
【請求項１２】
請求項１１に記載のろう付け部材を備えることを特徴とする、熱交換器。
【発明の詳細な説明】
【技術分野】
【０００１】
本発明は、ろう付け材、ろう付け部材、および、熱交換器に関し、詳しくは、アルミニウムまたはアルミニウム合金を、ろう付けするためのろう付け材、それを塗布してなる塗布膜を備えるろう付け部材、そのろう付け部材を備える熱交換器に関する。
【背景技術】
【０００２】
従来、金属部材を溶接する場合において、溶接される金属部材の酸化物を除去するために、フラックスが用いられる。【０００３】
通常、フラックスは液状であるため、フラックスを溶接部位に塗布すると、フラックスが流動する場合がある。そのため、フラックスを、固形またはペースト状にすることで、溶接部位に確実に塗布することが検討されている。【０００４】
このようなフラックスとしては、フッ化アルミン酸化合物と、ブチラール樹脂と溶剤とゲル化剤とを含む固形フラックスが提案されている（例えば、下記特許文献１参照。）
また、フッ化アルミン酸とポリビニルブチラール樹脂と有機溶媒とゲル化剤とを含むペースト状フラックスが提案されている（例えば、下記特許文献２参照。）
【先行技術文献】
【特許文献】
【０００５】
【特許文献１】特開２００７−３１３５３５号公報
【特許文献２】特開２０１１−０１１２５４号公報
【発明の概要】
【発明が解決しようとする課題】
【０００６】
しかるに、特許文献１の固形フラックス、および、特許文献２のペースト状フラックスを、ろう付け、とりわけ、アルミニウムまたはアルミニウム合金のろう付けに用いると、ろう付け性および密着性に劣るという不具合がある。【０００７】
本発明は、アルミニウムまたはアルミニウム合金のろう付けにおいて、ろう付け性および密着性に優れ、さらに、連続的かつ安定的に塗布（描画）ができるろう付け材、そのろう付け材を塗布してなる塗布膜を備えるろう付け部材、および、そのろう付け部材を備える熱交換器を提供することにある。
【課題を解決するための手段】
【０００８】
本発明［１］は、アルミニウムまたはアルミニウム合金を、ろう付けするためのろう付け材であって、フッ化物系フラックスと、バインダと、ゲル化剤と、溶剤とを含み、前記バインダは、（メタ）アクリル樹脂および／またはブチルゴムを含み、２５℃で固形である、ろう付け材である。【０００９】
本発明［２］は、前記溶剤は、１価アルコール、多価アルコール、ポリアルキレングリコールアルキルエーテルアセテート、および、炭化水素系溶剤からなる群から選択される少なくとも１種である、上記［１］に記載のろう付け材を含んでいる。【００１０】
本発明［３］は、前記バインダが、（メタ）アクリル樹脂であり、前記溶剤は、１価アルコール、多価アルコール、ポリアルキレングリコールアルキルエーテルアセテートからなる群から選択される少なくとも１種である、上記［１］または［２］に記載のろう付け材を含んでいる。【００１１】
本発明［４］は、前記ポリアルキレングリコールアルキルエーテルアセテートのアルキル基の炭素数が、２つ以上である、上記［３］に記載のろう付け材を含んでいる。【００１２】
本発明［５］は、前記溶剤が、多価アルコールを含む、上記［３］〜［４］のいずれか一項に記載のろう付け材を含んでいる。【００１３】
本発明［６］は、前記多価アルコールは、２５℃で固形である、上記［５］に記載のろう付け材を含んでいる。【００１４】
本発明［７］は、前記バインダが、ブチルゴムであり、前記溶剤が、炭化水素系溶剤を含む、上記［１］または［２］に記載のろう付け材を含んでいる。【００１５】
本発明［８］は、前記炭化水素系溶剤は、ノルマルパラフィン系溶剤、イソパラフィン系溶剤、および、ナフテン系溶剤からなる群から選択される少なくとも１種である、上記［７］に記載のろう付け材を含んでいる。【００１６】
本発明［９］は、さらに、ワックスを含む、上記［１］〜［８］のいずれか一項に記載のろう付け材を含んでいる。【００１７】
本発明［１０］は、さらに、ろう材粉末を含む、上記［１］〜［９］のいずれか一項に記載のろう付け材を含んでいる。【００１８】
本発明［１１］は、アルミニウムまたはアルミニウム合金と、上記［１］〜［１０］のいずれか一項に記載のろう付け材を、前記アルミニウムまたは前記アルミニウム合金に塗布してなる塗布膜とを備える、ろう付け部材である。【００１９】
本発明［１２］は、上記［１１］に記載のろう付け部材を備える、熱交換器である。
【発明の効果】
【００２０】
本発明のろう付け材は、バインダとして、（メタ）アクリル樹脂および／またはブチルゴムを含むため、アルミニウムまたはアルミニウム合金のろう付けにおいて、ろう付け性および密着性に優れる。【００２１】
また、本発明のろう付け材は、２５℃で固形であるため、アルミニウムまたはアルミニウム合金のろう付けにおいて、連続的かつ安定的に塗布（描画）できる。【００２２】
本発明のろう付け部材は、本発明のろう付け材を塗布してなる塗布膜を備えるため、優れたろう付け性および密着性を備えることができる。【００２３】
本発明の熱交換器は、本発明のろう付け部材を備えるので、優れたろう付け性および密着性を備えることができる。
【図面の簡単な説明】
【００２４】
【図１】図１は、本発明のろう付け材を、アルミニウムまたはアルミニウム合金に、連続的に塗布する方法の一実施形態を示す工程図であり、図１（Ａ）が、アルミニウム部材に、ろう付け材を塗布する工程、図１（Ｂ）が、アルミニウム部材に、ろう付け材を、連続的に塗布する工程を示す。
【図２】図２は、本発明のろう付け部材の一例としての熱交換器用チューブの一実施形態を示す概略斜視図である。
【図３】図３は、図２に示す熱交換器用チューブを備える熱交換器の一実施形態を示す概略構成図である。
【発明を実施するための形態】
【００２５】
本発明のろう付け材は、アルミニウムまたはアルミニウム合金を、ろう付けするためのろう付け材であって、フッ化物系フラックスと、バインダと、ゲル化剤と、溶剤とを含む。
【００２６】
フッ化物系フラックスとしては、例えば、Ｃｓ−Ａｌ−Ｆ系フラックス、Ｋ−Ａｌ−Ｆ系フラックスなどが挙げられる。
【００２７】
Ｃｓ−Ａｌ−Ｆ系フラックスは、セシウム（Ｃｓ）、アルミニウム（Ａｌ）およびフッ素（Ｆ）を含有するフッ化物系フラックスであって、例えば、フルオロアルミン酸セシウム（非反応性セシウム系フラックス）が挙げられる。具体的には、ＣｓＡｌＦ４、Ｃｓ２ＡｌＦ５、Ｃｓ３ＡｌＦ６などが挙げられる。
【００２８】
Ｋ−Ａｌ−Ｆ系フラックスは、カリウム（Ｋ）、アルミニウム（Ａｌ）およびフッ素（Ｆ）を含有するフッ化物系フラックスであって、例えば、フルオロアルミン酸カリウムなどが挙げられる。具体的には、ＫＡｌＦ４、Ｋ２ＡｌＦ５、Ｋ３ＡｌＦ６などが挙げられる。
【００２９】
フッ化物系フラックスとしては、好ましくは、Ｋ−Ａｌ−Ｆ系フラックスが挙げられる。
【００３０】
これらフッ化物系フラックスは、単独使用または２種以上併用することができる。
【００３１】
フッ化物系フラックスの配合割合は、フッ化物系フラックス、バインダ、ゲル化剤、溶剤、および、必要により配合されるワックス（後述）（以下、フッ化物系フラックス、バインダ、ゲル化剤、溶剤、および、必要により配合されるワックス（後述）をまとめて、「ろう付け成分」とする。）の総量に対して、例えば、２０質量％以上、好ましくは、４０質量％以上であり、また、例えば、６０質量％以下である。
【００３２】
バインダは、ろう付け材を、塗布面に均一に付着させるための成分であって、（メタ）アクリル樹脂および／またはブチルゴムを含む。
【００３３】
（メタ）アクリル樹脂としては、例えば、（メタ）アクリル酸エステルのホモポリマー、（メタ）アクリル酸エステルのコポリマー、（メタ）アクリル酸エステル類と疎水性モノマーおよび／または親水性モノマーとのコポリマーなどが挙げられる。なお、（メタ）アクリルとは、「アクリルおよび／またはメタクリル」と定義される。
【００３４】
（メタ）アクリル酸エステルとしては、例えば、（メタ）アクリル酸メチル、（メタ）アクリル酸エチル、（メタ）アクリル酸プロピル、（メタ）アクリル酸イソブチル、（メタ）アクリル酸ブチル、（メタ）アクリル酸２−エチルヘキシル、（メタ）アクリル酸ラウリルなどの（メタ）アクリル酸Ｃ１〜Ｃ１８アルキルエステルなどが挙げられ、好ましくは、（メタ）アクリル酸メチル、（メタ）アクリル酸イソブチルなどの（メタ）アクリル酸Ｃ１〜Ｃ４アルキルエステル、（メタ）アクリル酸２−エチルヘキシルなどの（メタ）アクリル酸Ｃ６〜Ｃ１８アルキルエステル、より好ましくは、メタクリル酸メチル、メタクリル酸イソブチル、メタクリル酸２−エチルヘキシルが挙げられる。
【００３５】
これら（メタ）アクリル酸エステルは、単独使用または２種類以上併用することができる。
【００３６】
疎水性モノマーとしては、例えば、スチレン、α−メチルスチレン、ビニルトルエン、ｐ−クロルスチレンなどのスチレン類などが挙げられる。
【００３７】
これら疎水性モノマーは、単独使用または２種類以上併用することができる。
【００３８】
親水性モノマーとしては、例えば、カルボキシル基含有モノマー、スルホン酸基含有モノマー、水酸基含有モノマーなどが挙げられる。
【００３９】
カルボキシル基含有モノマーとしては、例えば、（メタ）アクリル酸、イタコン酸、クロトン酸、（無水）マレイン酸、フマル酸、（無水）シトラコン酸、あるいは、これらの塩などの不飽和カルボン酸類などが挙げられ、好ましくは、（メタ）アクリル酸、より好ましくは、メタクリル酸が挙げられる。
【００４０】
スルホン酸基含有モノマーとしては、例えば、スチレンスルホン酸、ビニルスルホン酸、アリルスルホン酸、イソプレンスルホン酸、あるいは、これらの塩などの不飽和スルホン酸類などが挙げられる。
【００４１】
水酸基含有モノマーとしては、例えば、（メタ）アクリル酸２−ヒドロキシエチル、（メタ）アクリル酸ヒドロキシプロピル、（メタ）アクリル酸ポリプロピレングリコールエステル、（メタ）アクリル酸ポリエチレングリコールエステル、エステル部分にアルキレンオキシドが付加した（メタ）アクリル酸エステル（例えば、ＣＨ２＝Ｃ（ＣＨ３）ＣＯＯ（Ｃ２Ｈ４Ｏ）ｎＨ（ｎは、例えば２〜１２の整数）など）などの水酸基含有（メタ）アクリル酸エステルなどが挙げられ、好ましくは、（メタ）アクリル酸２−ヒドロキシエチル、より好ましくは、メタクリル酸２−ヒドロキシエチルが挙げられる。
【００４２】
親水性モノマーとしては、好ましくは、カルボキシル基含有モノマー、水酸基含有モノマーが挙げられる。
【００４３】
これら親水性モノマーは、単独使用または２種類以上併用することができる。
【００４４】
（メタ）アクリル樹脂として、好ましくは、（メタ）アクリル酸エステルと親水性モノマーとのコポリマーが挙げられ、より好ましくは、（メタ）アクリル酸Ｃ１〜Ｃ４アルキルエステルとカルボキシル基含有モノマーとのコポリマー、（メタ）アクリル酸Ｃ６〜Ｃ１８アルキルエステルと水酸基含有モノマーとのコポリマー、さらに好ましくは、メタクリル酸メチルと、メタクリル酸イソブチルと、メタクリル酸とのコポリマー、メタクリル酸２−エチルヘキシルと、メタクリル酸２−ヒドロキシエチルとのコポリマーが挙げられる。
【００４５】
（メタ）アクリル酸エステルと親水性モノマーとのコポリマーが用いられる場合において、（メタ）アクリル樹脂を構成する全モノマーに占める親水性モノマーの含有率は、例えば、モノマー総量に対して、２０質量％以下である。
【００４６】
このような（メタ）アクリル樹脂は、特に制限されないが、例えば、塊状重合、溶液重合、懸濁重合などの公知の重合法により、上記のモノマーをラジカル重合させることにより得られる。好ましくは、（メタ）アクリル樹脂は、溶液重合により得られる。
【００４７】
溶液重合では、上記したモノマー成分とともに、過酸化ベンゾイル、ｔ−ブチルパーオキシネオデカノエートなどの重合開始剤などを、溶媒（後述する溶剤と同じ。）中に配合して重合する。なお、上記したモノマー成分は、一括、あるいは、分割して配合することができる。
【００４８】
（メタ）アクリル樹脂の、ゲルパーミエーションクロマトグラフィーによるポリスチレン換算の重量平均分子量は、例えば、１万以上、好ましくは、５万以上であり、例えば、６０万以下、好ましくは、５０万以下である。
【００４９】
なお、（メタ）アクリル樹脂の重量平均分子量は、重合開始剤の配合量などを調整することにより、適宜、設定することができる。
【００５０】
ブチルゴムとしては、公知のブチルゴム、具体的には、イソブチレンとイソプレンとのコポリマーが挙げられる。
【００５１】
このようなブチルゴムは、特に制限されず、公知の方法により得ることができる。
【００５２】
ブチルゴムの、ゲルパーミエーションクロマトグラフィーによるポリスチレン換算の重量平均分子量は、例えば、１０万以上、好ましくは，１００万以上であり、例えば、５００万以下、好ましくは、３００万以下である。
【００５３】
ブチルゴムの重量平均分子量が上記下限以上であれば、ろう付け材のアルミニウムまたはアルミニウム合金に対する優れた密着性を確保することができる。
【００５４】
また、ブチルゴムの重量平均分子量が上記上限以下であれば、アルミニウムまたはアルミニウム合金のろう付けにおいて、優れたろう付け性を確保することができる。
【００５５】
また、このようなブチルゴムは、市販品を用いることができ、具体的には、オパノールＮ５０（ＢＡＳＦ社製、重量平均分子量５６５，０００）、オパノールＮ８０（ＢＡＳＦ社製、重量平均分子量１，０５０，０００）、オパノールＮ１００（ＢＡＳＦ社製、重量平均分子量１，５５０，０００）、オパノールＮ１５０（ＢＡＳＦ社製、重量平均分子量３，０５０，０００）などが挙げられる。
【００５６】
これらブチルゴムは、単独使用または２種類以上併用することができる。
【００５７】
バインダの配合割合は、フッ化物系フラックス１００質量部に対して、例えば、３質量部以上であり、また、例えば、２０質量部以下である。
【００５８】
バインダの配合割合は、ろう付け成分の総量に対して、例えば、１質量％以上、好ましくは、３質量％以上であり、また、例えば、３０質量％以下、好ましくは、１０質量％以下である。
【００５９】
より具体的には、バインダが（メタ）アクリル樹脂である場合には、（メタ）アクリル樹脂の配合割合は、フッ化物系フラックス１００質量部に対して、例えば、３質量部以上、好ましくは、５質量部以上であり、また、例えば、２０質量部以下である。
【００６０】
また、（メタ）アクリル樹脂の配合割合は、ろう付け成分の総量に対して、例えば、１質量％以上、好ましくは、３質量％以上であり、また、例えば、３０質量％以下、好ましくは、１０質量％以下である。
【００６１】
（メタ）アクリル樹脂の配合割合が上記範囲であれば、ろう付け材のアルミニウムまたはアルミニウム合金に対する優れた密着性を確保することができ、優れたろう付け性を確保することができる。
【００６２】
また、バインダがブチルゴムである場合には、ブチルゴムの配合割合は、フッ化物系フラックス１００質量部に対して、例えば、３質量部以上、好ましくは、５質量部以上であり、また、例えば、２０質量部以下である。
【００６３】
また、ブチルゴムの配合割合は、ろう付け成分の総量に対して、例えば、１質量％以上、好ましくは、３質量％以上であり、また、例えば、３０質量％以下、好ましくは、１０質量％以下である。
【００６４】
ブチルゴムの配合割合が上記範囲であれば、ろう付け材のアルミニウムまたはアルミニウム合金に対する優れた密着性を得ることができ、優れたろう付け性を確保することができる。
【００６５】
バインダは、好ましくは、（メタ）アクリル樹脂またはブチルゴムのうちのいずれか一方のみを含む。
【００６６】
ゲル化剤は、溶剤を固めることにより、ろう付け材を固形化するための成分であって、特に制限されず、例えば、１２−ヒドロキシステアリン酸などのヒドロキシル基含有脂肪酸、例えば、モノベンジリデンソルビトール、ジベンジリデンソルビトール、トリベンジリデンソルビトールなどのソルビトールのベンジリデン誘導体、例えば、ジブチルラウリルグルタミドなどのアミノ酸系油などが挙げられる。
【００６７】
ゲル化剤として、バインダが（メタ）アクリル樹脂である場合には、好ましくは、ソルビトールのベンジリデン誘導体、より好ましくは、ジベンジリデンソルビトールが挙げられる。
【００６８】
また、バインダがブチルゴムである場合には、ゲル化剤として、好ましくは、ヒドロキシル基含有脂肪酸、アミノ酸系油、より好ましくは、１２−ヒドロキシステアリン酸、ジブチルラウリルグルタミド、さらに好ましくは、１２−ヒドロキシステアリン酸およびジブチルラウリルグルタミドの併用が挙げられる。
【００６９】
これらゲル化剤は、単独使用または２種以上併用することができる。
【００７０】
ゲル化剤の配合割合は、フッ化物系フラックス１００質量部に対して、例えば、１質量部以上、好ましくは、５質量部以上であり、また、例えば、３０質量部以下である。
【００７１】
より具体的には、ゲル化剤の配合割合は、バインダが（メタ）アクリル樹脂である場合には、フッ化物系フラックス１００質量部に対して、例えば、１質量部以上、好ましくは、５質量部以上であり、また、例えば、１５質量部以下、好ましくは、８質量部以下であり、バインダがブチルゴムである場合には、フッ化物系フラックス１００質量部に対して、例えば、２質量部以上、好ましくは、１０質量部以上であり、また、例えば、３０質量部以下、好ましくは、１６質量部以下である。
【００７２】
ゲル化剤の配合割合は、ろう付け成分の総量に対して、例えば、１質量％以上であり、また、例えば、２０質量％以下である。
【００７３】
より具体的には、ゲル化剤の配合割合は、バインダが（メタ）アクリル樹脂である場合には、ろう付け成分の総量に対して、例えば、１質量％以上、好ましくは、３質量％以上であり、また、例えば、１０質量％以下、好ましくは、５質量％以下であり、バインダがブチルゴムである場合には、ろう付け成分の総量に対して、例えば、２質量％以上、好ましくは、６質量％以上であり、また、例えば、２０質量％以下、好ましくは、１０質量％以下である。
【００７４】
ゲル化剤の配合割合が、上記下限以上であれば、ろう付け材を、固形化することができる。
【００７５】
ゲル化剤の配合割合が、上記上限以下であれば、ろう付け材が、変色することを抑制できる。
【００７６】
溶剤としては、例えば、１価アルコール、多価アルコール、ポリアルキレングリコールアルキルエーテルアセテート、炭化水素系溶剤などが挙げられる。
【００７７】
１価アルコールとして、例えば、アルキルアルコール、モノエーテルアルコール、ポリエーテルアルコールなどが挙げられる。
【００７８】
アルキルアルコールとして、例えば、メチルアルコール、エチルアルコール、ｎ−プロピルアルコール、イソプロピルアルコールなどの炭素数１以上４以下のアルキルアルコール、例えば、ｎ−ブチルアルコール、イソブチルアルコール、ｓ−ブチルアルコール、ｔ−ブチルアルコール、ｎ−ペンタノール、ｎ−ヘキサノール、ｎ−ヘプタノール、ｎ−オクタノール、ｎ−ノナノール、ｎ−デカノール、ｎ−ウンデカノール、ｎ−ドデカノール、ｎ−トリデカノール、ｎ−テトラデカノール、ｎ−ペンタデカノールなどの炭素数５以上１５以下のアルキルアルコール、例えば、ｎ−ヘキサデカノール、ｎ−ヘプタデカノール、ｎ−オクタデカノール、ｎ−ノナデカノール、ｎ−イコサノール、２―オクチルドデカン−１−オールなどの炭素数１６以上のアルキルアルコールなどが挙げられる。
【００７９】
モノエーテルアルコールとして、例えば、３−メトキシ−３−メチル−１−ブタノール、エチレングリコールモノメチルエーテル（メチルセロソルブ）、エチレングリコールモノエチルエーテル（エチルセロソルブ）、エチレングリコールモノブチルエーテル（ブチルセロソルブ）、ジエチレングリコールメチルエーテル（メチルカルビトール）、ジエチレングリコールエチルエーテル（エチルカルビトール）、ジエチレングリコールブチルエーテル（ブチルカルビトール）、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル、ジプロピレングリコールモノブチルエーテルなどが挙げられる。
【００８０】
ポリエーテルアルコールは、下記式（１）で示される。
【００８１】
Ｒ１Ｏ−（ＣｎＨ２ｎＯ）ｍ−Ｈ      （１）
（上記式（１）中、Ｒ１は、アルキル基を示し、ｎは、２〜８の整数を示し、ｍは、１〜４の整数を示す）
上記式（１）中、Ｒ１で示されるアルキル基としては、例えば、メチル基、エチル基、プロピル基、イソプロピル基、ｎ−ブチル基、ｔ−ブチル基、イソブチル基などの炭素数１〜４のアルキル基などが挙げられる。
【００８２】
上記式（１）中、ｎで示される整数としては、２〜８、好ましくは、２〜４である。
【００８３】
上記式（１）中、ｍで示される整数としては、１〜４、好ましくは、２〜３である。
【００８４】
ポリエーテルアルコールとして、具体的には、例えば、ポリエチレングリコールモノメチルエーテル、ポリエチレングリコールモノエチルエーテル、ポリエチレングリコールモノプロピルエーテル、ポリエチレングリコールモノブチルエーテルなどのポリエチレングリコールモノアルキルエーテル、例えば、ポリプロピレングリコールモノメチルエーテル、ポリプロピレングリコールモノエチルエーテル、ポリプロピレングリコールモノプロピルエーテルなどのポリプロピレングリコールモノアルキルエーテルなどのポリアルキレングリコールモノアルキルエーテルなどが挙げられる。
【００８５】
１価アルコールとして、好ましくは、アルキルアルコール、モノエーテルアルコール、より好ましくは、ｎ−ドデカノール、ｎ−ヘキサデカノール、２―オクチルドデカン−１−オール、３−メトキシ−３−メチル−１−ブタノールが挙げられる。
【００８６】
なお、詳しくは後述するが、１価アルコールは、好ましくは、バインダの種類によって、選択される。
【００８７】
多価アルコールは、水酸基を２つ以上含有するアルコールであって、例えば、エチレングリコール、ジエチレングリコール、トリエチレングリコール、プロピレングリコール、ジプロピレングリコール、トリメチレングリコール、１，３−ブタンジオール、２，３−ブタンジオール、１，４−ブタンジオール、１，５−ペンタンジオール、１，６−ヘキサンジオール、２−メチル−２，４−ペンタンジオール（ヘキシレングリコール）、２，２−ジメチル−１，３−プロパンジオール（ネオペンチルグリコール）、グリセリルモノアセテート、グリセリルモノブチレートなどの２価アルコール、例えば、グリセリン、トリメチロールエタン、トリエチロールエタン、トリメチロールプロパンなどの３価アルコール、例えば、ペンタエリスリトール、ジグリセリンなどの４価アルコール、例えば、トリグリセリンなどの５価アルコール、例えば、ジペンタエリスリトールなどの６価アルコールなどが挙げられる。
【００８８】
このような多価アルコールのうち、好ましくは、２５℃で固形（固形の定義は後述）である多価アルコールが挙げられる。具体的には、ネオペンチルグリコール、グリセリルモノアセテート、トリメチロールエタン、トリエチロールエタン、トリメチロールプロパン、ペンタエリスリトールなどが挙げられ、好ましくは、ネオペンチルグリコール、ペンタエリスリトールが挙げられる。
【００８９】
多価アルコールが、２５℃で固形であれば、アルミニウムまたはアルミニウム合金のろう付けにおいて、連続的かつ安定的に塗布（描画）でき、とりわけ、連続塗布性（後述）に優れる。
【００９０】
ポリアルキレングリコールアルキルエーテルアセテートは、下記式（２）で示される。
【００９１】
【化１】
2018235906.tif 000002
【００９２】
（上記式（２）中、Ｒ１、ｎおよびｍは、上記式（１）のＲ１、ｎおよびｍと同意義を示す。）
上記式（２）中、Ｒ１で示されるアルキル基は、ポリアルキレングリコールアルキルエーテルアセテートのアルキル基であって、例えば、メチル基、エチル基、ｎ−プロピル基、ｉｓｏ−プロピル基、ｎ−ブチル基、ｉｓｏ−ブチル基、ｓｅｃ−ブチル基、ｔｅｒｔ−ブチル基、ペンチル基、ｉｓｏ−ペンチル基、ｓｅｃ−ペンチル基、ヘキシル基、ヘプチル基、ｎ−オクチル基、イソオクチル基などの炭素数１〜８のアルキル基が挙げられる。
【００９３】
ポリアルキレングリコールアルキルエーテルアセテートのアルキル基の炭素数は、好ましくは、１つ以上、より好ましくは、２つ以上であり、また、例えば、８以下、好ましくは、６以下である。
【００９４】
ポリアルキレングリコールアルキルエーテルアセテートのアルキル基の炭素数が、上記の下限以上であれば、アルミニウムまたはアルミニウム合金のろう付けにおいて、連続的かつ安定的に塗布（描画）でき、とりわけ、初期塗布性（後述）に優れる。
【００９５】
上記式（２）中、ｎで示される整数としては、２〜８、好ましくは、２〜４である。
【００９６】
上記式（２）中、ｍで示される整数としては、１〜４、好ましくは、２〜３である。
【００９７】
ポリアルキレングリコールアルキルエーテルアセテートとして、具体的には、例えば、ポリエチレングリコールモノメチルエーテルアセテート、ポリエチレングリコールモノエチルエーテルアセテート、ポリエチレングリコールモノプロピルエーテルアセテート、ポリエチレングリコールモノブチルエーテルアセテート、ポリエチレングリコールモノペンチルエーテルアセテート、ポリエチレングリコールモノヘキシルエーテルアセテートなどのポリエチレングリコールモノアルキルエーテルアセテート、例えば、ポリプロピレングリコールモノメチルエーテルアセテート、ポリプロピレングリコールモノエチルエーテルアセテート、ポリプロピレングリコールモノプロピルエーテルアセテートなどのポリプロピレングリコールモノアルキルエーテルアセテートなどが挙げられる。
【００９８】
炭化水素系溶剤としては、例えば、ノルマルパラフィン系溶剤、イソパラフィン系溶剤、および、ナフテン系溶剤などが挙げられる。
【００９９】
ノルマルパラフィン系溶剤としては、例えば、ｎ−テトラデカン、ｎ−ヘプタデカン、ｎ−ヘキサデカン、ｎ−ヘプタデカン、ｎ―オクタデカン、ｎ−ノナデカン、ｎ−イコサン、ノルパー１３（エクソンモービル社製）、ノルパー１５（エクソンモービル社製）などが挙げられる。
【０１００】
イソパラフィン系溶剤としては、例えば、アイソパーＧ（エクソンモービル社製）、アイソパーＨ（エクソンモービル社製）、アイソパーＬ（エクソンモービル社製）、アイソパーＭ（エクソンモービル社製）などが挙げられる。
【０１０１】
ナフテン系溶剤としては、例えば、エクソールＤ４０（エクソンモービル社製）、エクソールＤ８０（エクソンモービル社製）、エクソールＤ１１０（エクソンモービル社製）、エクソールＤ１３０（エクソンモービル社製）などが挙げられる。
【０１０２】
溶剤としては、好ましくは、１価アルコール、多価アルコール、ポリアルキレングリコールアルキルエーテルアセテート、炭化水素系溶剤からなる群から選択される少なくとも１種が挙げられる。
【０１０３】
溶剤が、１価アルコール、多価アルコール、ポリアルキレングリコールアルキルエーテルアセテート、炭化水素系溶剤からなる群から選択される少なくとも１種であれば、アルミニウムまたはアルミニウム合金のろう付けにおいて、連続的かつ安定的に塗布（描画）できる。
【０１０４】
１価アルコールは、溶剤の総量に対して、例えば、１０質量％以上、好ましくは、２０質量％以上であり、また、例えば、１００質量％以下、好ましくは、９０質量％以下である。
【０１０５】
多価アルコールは、溶剤の総量に対して、例えば、１質量％以上、好ましくは、３質量％以上であり、また、例えば、１００質量％以下、好ましくは、８０質量％以下である。
【０１０６】
ポリアルキレングリコールアルキルエーテルアセテートは、溶剤の総量に対して、例えば、５０質量％以上、好ましくは、６５質量％以上であり、また、例えば、１００質量％以下、好ましくは、９０質量％以下である。
【０１０７】
炭化水素系溶剤は、溶剤の総量に対して、例えば、４０質量％以上であり、また、例えば、１００質量％以下、好ましくは、９０質量％以下である。
【０１０８】
溶剤の配合割合は、フッ化物系フラックス１００質量部に対して、例えば、２０質量部以上、好ましくは、４０質量部以上、より好ましくは、５０質量部以上であり、また、例えば、８０質量部以下、好ましくは、７０質量部以下である。
【０１０９】
溶剤の配合割合は、ゲル化剤および溶剤の総量に対して、例えば、５質量％以上であり、また、例えば、９５質量％以下である。
【０１１０】
また、溶剤の配合割合は、ろう付け成分の総量に対して、例えば、１０質量％以上であり、また、例えば、６０質量％以下、好ましくは、５０質量％以下、より好ましくは、４０質量％以下である。
【０１１１】
また、より好ましくは、溶剤は、バインダの種類によって、選択される。
【０１１２】
以下、バインダが、（メタ）アクリル樹脂である場合について詳述する。
【０１１３】
バインダが、（メタ）アクリル樹脂である場合には、溶剤としては、好ましくは、１価アルコール、多価アルコール、ポリアルキレングリコールアルキルエーテルアセテートからなる群から選択される少なくとも１種が挙げられる。
【０１１４】
溶剤が、１価アルコール、多価アルコール、ポリアルキレングリコールアルキルエーテルアセテートからなる群から選択される少なくとも１種であれば、アルミニウムまたはアルミニウム合金のろう付けにおいて、連続的かつ安定的に塗布（描画）できる。
【０１１５】
溶剤として、より好ましくは、１価アルコールおよびポリアルキレングリコールアルキルエーテルアセテートの併用、多価アルコールおよびポリアルキレングリコールアルキルエーテルアセテートの併用、１価アルコール、多価アルコールおよびポリアルキレングリコールアルキルエーテルアセテートの併用が挙げられる。
【０１１６】
そして、溶剤は、さらに好ましくは、少なくとも、多価アルコールを含み、上記の併用のうち、具体的には、多価アルコールおよびポリアルキレングリコールアルキルエーテルアセテートの併用、１価アルコール、多価アルコールおよびポリアルキレングリコールアルキルエーテルアセテートの併用が挙げられ、とりわけ好ましくは、１価アルコール、多価アルコールおよびポリアルキレングリコールアルキルエーテルアセテートの併用が挙げられる。
【０１１７】
溶剤が多価アルコールを含めば、アルミニウムまたはアルミニウム合金のろう付けにおいて、連続的かつ安定的に塗布（描画）でき、とりわけ、連続塗布性（後述）に優れる。
【０１１８】
また、この場合において、１価アルコールとして、好ましくは、モノエーテルアルコール、より好ましくは、３−メトキシ−３−メチル−１−ブタノールが挙げられる。
【０１１９】
１価アルコールは、溶剤の総量に対して、例えば、１０質量％以上、好ましくは、２０質量％以上、より好ましくは、３０質量％以上であり、また、例えば、１００質量％以下、好ましくは、９０質量％以下である。
【０１２０】
多価アルコールは、溶剤の総量に対して、例えば、１質量％以上、好ましくは、３質量％以上であり、また、例えば、１００質量％以下、好ましくは、８０質量％以下である。
【０１２１】
ポリアルキレングリコールアルキルエーテルアセテートは、溶剤の総量に対して、例えば、５０質量％以上、好ましくは、６５質量％以上であり、また、例えば、１００質量％以下、好ましくは、９０質量％以下である。
【０１２２】
１価アルコールおよびポリアルキレングリコールアルキルエーテルアセテートを併用する場合には、１価アルコールおよびポリアルキレングリコールアルキルエーテルアセテートの総量に対して、１価アルコールの配合割合は、例えば、２０質量％以上、より好ましくは、３０質量％以上であり、また、例えば、４０質量％以下であり、また、ポリアルキレングリコールアルキルエーテルアセテートの配合割合は、例えば、６０％質量以上であり、また、例えば、８０％質量以下、好ましくは、７０％質量以下である。
【０１２３】
多価アルコールおよびポリアルキレングリコールアルキルエーテルアセテートを併用する場合には、多価アルコールおよびポリアルキレングリコールアルキルエーテルアセテートの総量に対して、多価アルコールの配合割合は、例えば、１質量％以上、より好ましくは、３質量％以上であり、また、例えば、１０質量％以下、好ましくは、５質量％以下であり、また、ポリアルキレングリコールアルキルエーテルアセテートの配合割合は、例えば、９０％質量以上、好ましくは、９５％質量以上であり、また、例えば、９９質量％以下、好ましくは、９７質量％以下である。
【０１２４】
１価アルコール、多価アルコールおよびポリアルキレングリコールアルキルエーテルアセテートを併用する場合には、１価アルコール、多価アルコールおよびポリアルキレングリコールアルキルエーテルアセテートの総量に対して、１価アルコールの配合割合は、例えば、２０質量％以上であり、また、例えば、４０質量％以下であり、多価アルコールの配合割合は、例えば、１質量％以上であり、また、例えば、１０質量％以下であり、また、ポリアルキレングリコールアルキルエーテルアセテートの配合割合は、例えば、５０％質量以上であり、また、例えば、７９質量％以下、好ましくは、７０質量％以下である。
【０１２５】
溶剤の配合割合は、フッ化物系フラックス１００質量部に対して、例えば、４０質量部以上、好ましくは、５０質量部以上であり、また、例えば、８０質量部以下、好ましくは、７０質量部以下である。
【０１２６】
溶剤の配合割合は、ゲル化剤および溶剤の総量に対して、例えば、５質量％以上、好ましくは、７質量％以上、好ましｓくは、３０質量％以上であり、また、例えば、９５質量％以下である。
【０１２７】
また、溶剤の配合割合は、ろう付け成分の総量に対して、例えば、１０質量％以上、好ましくは、２０質量％以上、より好ましくは、３０質量％以上であり、また、例えば、５０質量％以下、好ましくは、４０質量％以下である。
【０１２８】
次いで、バインダが、ブチルゴムである場合について詳述する。
【０１２９】
バインダが、ブチルゴムである場合には、溶剤は、好ましくは、少なくとも、炭化水素系溶剤を含む。
【０１３０】
バインダが、ブチルゴムを含み、かつ、溶剤が炭化水素系溶剤を含めば、アルミニウムまたはアルミニウム合金のろう付けにおいて、連続的かつ安定的に塗布（描画）できる。
【０１３１】
また、より好ましくは、溶剤として、１価アルコールおよび炭化水素系溶剤の併用が挙げられる。
【０１３２】
溶剤として、１価アルコールおよび炭化水素系溶剤を併用すれば、アルミニウムまたはアルミニウム合金のろう付けにおいて、ろう付け性に優れる。
【０１３３】
また、この場合において、１価アルコールとして、好ましくは、アルキルアルコール、より好ましくは、炭素数１６以上の１価アルコール、さらに好ましくは、ｎ−ヘキサデカノール、２―オクチルドデカン−１−オールが挙げられる。
【０１３４】
１価アルコールが、炭素数１６以上の１価アルコールであれば、ろう付け材の保形性を向上させることができる。
【０１３５】
また、この場合において、炭化水素系溶剤は、好ましくは、ノルマルパラフィン系溶剤、イソパラフィン系溶剤、および、ナフテン系溶剤からなる群から選択される少なくとも１種である。
【０１３６】
炭化水素系溶剤が、ノルマルパラフィン系溶剤、イソパラフィン系溶剤、および、ナフテン系溶剤からなる群から選択される少なくとも１種であれば、アルミニウムまたはアルミニウム合金のろう付けにおいて、連続的かつ安定的に塗布（描画）できる。
【０１３７】
また、炭化水素系溶剤として、より好ましくは、ナフテン系溶剤、エクソールＤ１３０が挙げられる。
【０１３８】
炭化水素系溶剤として、エクソールＤ１３０を用いれば、アルミニウムまたはアルミニウム合金のろう付けにおいて、連続的かつ安定的に塗布（描画）できる。
【０１３９】
１価アルコールおよび炭化水素系溶剤を併用する場合には、１価アルコールおよび炭化水素系溶剤の総量に対して、１価アルコールの配合割合は、例えば、１０質量％以上、好ましくは、２０質量％以上、より好ましくは、３０質量％以上であり、また、例えば、４０質量％以下であり、また、炭化水素系溶剤の配合割合は、例えば、６０％質量以上であり、また、例えば、９０質量％以下、好ましくは、８０質量％以下、より好ましくは、７０質量％以下である。
【０１４０】
溶剤の配合割合は、フッ化物系フラックス１００質量部に対して、例えば、２０質量部以上、好ましくは、４０質量部以上、より好ましくは、５０質量部以上であり、また、例えば、８０質量部以下、好ましくは、７０質量部以下である。
【０１４１】
溶剤の配合割合は、ゲル化剤および溶剤の総量に対して、例えば、５質量％以上、好ましくは、３０質量％以上であり、また、例えば、９０質量％以下、好ましくは、８５質量％以下である。
【０１４２】
また、溶剤の配合割合は、ろう付け成分の総量に対して、例えば、１０質量％以上、好ましくは、２５質量％以上であり、また、例えば、６０質量％以下、好ましくは、５０質量％以下、より好ましくは、４０質量％以下である。
【０１４３】
ろう付け材は、好ましくは、さらに、ワックスを含む。
【０１４４】
ワックスは、ろう付け材の保形性を向上させるための成分であって、特に制限されず、例えば、天然ワックス、合成ワックスなどが挙げられる。
【０１４５】
天然ワックスとしては、例えば、パラフィンワックス、マイクロクリスタリンワックスなどの石油ワックス、例えば、カルナバワックス、キャンデリラワックスなどの植物系ワックスなどの天然ワックスなどが挙げられる。
【０１４６】
合成ワックスとしては、例えば、ポリエチレンワックス、フィッシャートロプシュワックスなどが挙げられる。
【０１４７】
ワックスとしては、好ましくは、天然ワックス、より好ましくは、パラフィンワックスが挙げられる。
【０１４８】
これらワックスは、単独使用または２種以上併用することができる。
【０１４９】
ワックスの配合割合は、フッ化物系フラックス１００質量部に対して、例えば、１質量部以上、好ましくは、５質量部以上であり、また、例えば、２０質量部以下である。
【０１５０】
ワックスの配合割合は、ろう付け成分の総量に対して、例えば、１質量％以上、好ましくは、３質量％以上であり、また、例えば、１０質量％以下、好ましくは、５質量％以下である。
【０１５１】
ろう付け材は、上記したゲル化剤を含むため、ろう付け材を固形化することができる一方、ろう付け材が、ゲル化剤を過度に含む場合には、ろう付け材が変色する場合がある。このような場合において、ろう付け材が、ワックスを含めば、ろう付け材の保形性を向上させることができる。
【０１５２】
ろう付け材は、さらに、ろう材を含むこともできる。
【０１５３】
ろう材としては、例えば、金属ケイ素粉末、ケイ素−アルミニウム合金、これらに少量のマグネシウム、銅、ゲルマニウムなどを含む合金などが挙げられる。
【０１５４】
ろう付け材が、ろう材を含めば、アルミニウムまたはアルミニウム合金のろう付けにおいて、作業効率に優れる。
【０１５５】
ろう材の配合割合は、ろう付け成分１００質量部に対して、例えば、５質量部以上、好ましくは、１０質量部以上であり、また、例えば、５０質量部以下、好ましくは、３０質量部以下である。
【０１５６】
そして、ろう付け材は、上記の各成分を、上記の配合割合で、公知の方法により混合および撹拌することにより得ることができる。このとき、ゲル化剤によって、溶剤が固められ、ろう付け材は固形化する。
【０１５７】
なお、溶剤は、（メタ）アクリル樹脂を重合したときに用いた溶媒をそのまま（またはその一部として）用いることもできる。
【０１５８】
また、ろう付け材には、必要に応じて、例えば、酸化防止剤（例えば、ジブチルヒドロキシトルエンなど）、腐食防止剤（例えば、ベンゾトリアゾールなど）、消泡剤（例えば、シリコンオイルなど）、増粘剤（例えば、脂肪酸アミド、ポリアミドなど）、着色剤などの各種添加剤を、５質量％以下の範囲で、含有させることができる。
【０１５９】
得られるろう付け材における、フッ化物系フラックスおよびバインダの総量は、ろう付け成分に対して、例えば、１５質量％以上、好ましくは、３０質量％以上であり、また、例えば、７０質量％以下である。
【０１６０】
得られるろう付け材は、固形であり、詳しくは、２５℃において固形である。
【０１６１】
２５℃において固形とは、流動性がなく、ペースト状、ゼリー状（ゲル状）および液状は含まない。詳しくは、後述する保形性試験において、ろう付け材に、１５０ｇ重の荷重を加えても、変形しないことと定義される。
【０１６２】
ろう付け材は、２５℃において固形であるため、詳しくは後述するが、アルミニウムまたはアルミニウム合金のろう付けにおいて、連続的かつ安定的に塗布（描画）できる。
【０１６３】
また、例えば、金属部材に、液状またはペースト状のろう付け材を塗布する場合には、溶剤によって、塗布設備およびその周辺を汚染する場合があり、設備保全に手間がかかるという不具合がある。
【０１６４】
また、金属部材の形状や配置位置によっては、塗布方法の変更が必要な場合がある。このような場合には、塗布方法の変更に応じて、塗布設備を変更する必要があり、作業が煩雑になるという不具合がある。
【０１６５】
一方、このろう付け材は、２５℃において固形である。つまり、溶剤はゲル化剤によって固形化されているため、上記した汚染を解消できる。
【０１６６】
また、後述するように、このろう付け材は、金属部材に、ろう付け材を接触させる（押しつける）ことで、塗布される。そのため、このろう付け材は、液状またはペースト状のろう付け材に比べて、塗布方法に変更がある場合でも、簡便に塗布することができる。
【０１６７】
そして、このようなろう付け材は、バインダとして、（メタ）アクリル樹脂および／またはブチルゴムを含むため、アルミニウムまたはアルミニウム合金のろう付けにおいて、ろう付け性および密着性に優れ、しかも、２５℃において固形であるため、連続的かつ安定的に塗布（描画）できる。
【０１６８】
そのため、本発明のろう付け材は、アルミニウムまたはアルミニウム合金製品、例えば、ろう付け部材および熱交換器の製造において、好適に用いられる。
【０１６９】
以下において、上記のろう付け材をアルミニウムまたはアルミニウム合金に、連続的に塗布する方法について、詳述する。
【０１７０】
図１は、上記のろう付け材をアルミニウムまたはアルミニウム合金に、連続的に塗布する方法を示す工程図である。
【０１７１】
図１（Ａ）に示すように、塗布装置１は、塗布台２と、この塗布台２と鉛直方向に対向する供給部３と、塗布台２におけるアルミニウム部材９の搬送方向両端部に配置される搬送部４とを備える。
【０１７２】
塗布装置１は、工場に設置される大型の装置であり、長尺のアルミニウム部材９に連続的に、ろう付け材５を塗布できるように設備されている。
【０１７３】
塗布台２は、平板形状を有し、アルミニウム部材９の搬送方向に沿って延びている。
【０１７４】
供給部３は、塗布台２におけるアルミニウム部材９の搬送方向途中に配置され、鉛直方向下側に配置されたろう付け材５と、鉛直方向上側に配置され、ろう付け材５を支持するための支持部６とを備える。
【０１７５】
支持部６は、ろう付け材５を支持し、かつ、ろう付け材５が塗布とともに、減っていっても、ろう付け材５を、常に一定荷重でアルミニウム部材９に、押圧している。
【０１７６】
搬送部４は、アルミニウム部材９を、搬送方向上流側から搬送方向下流側に搬送するための部材であって、塗布台２の搬送方向上流側に配置された送出ロール７と、塗布台２の搬送方向下流側に配置された巻取ロール８とを備える。
【０１７７】
送出ロール７には、長尺のアルミニウムまたはアルミニウム合金からなる部材（以下、アルミニウム部材９とする。）が、巻回されている。
【０１７８】
アルミニウム部材９の長さ（長手方向の長さ）は、通常、数千メートルである。
【０１７９】
図１（Ａ）に示すように、送出ロール７に巻回されたアルミニウム部材９は、送出ロール７によって、搬送方向上流側から搬送方向下流側に送り出される。
【０１８０】
そして、図１（Ｂ）に示すように、搬送途中において、アルミニウム部材９とろう付け材５とが接触する。
【０１８１】
これにより、固形のろう付け材５が削れ、削れたろう付け材５が、アルミニウム部材９に付着（塗布）する。
【０１８２】
ろう付け材５の塗布量は、特に制限されず、適宜設定される。
【０１８３】
次いで、ろう付け材５が塗布されたアルミニウム部材９は、巻取ロール８によって、巻き取られる。
【０１８４】
そして、この方法では、上記の操作が連続的に実施される。
【０１８５】
すなわち、図１に示すように、送出ロール７から巻取ロール８に、アルミニウム部材９が連続的に受け渡されると、アルミニウム部材９にろう付け材５が、連続的に接触する。これにより、アルミニウム部材９にろう付け材５を連続的に塗布できる。
【０１８６】
次いで、アルミニウム部材９に塗布されたろう付け材５は、例えば、供給部３の搬送方向下流側の配置された乾燥器（図示せず）によって、加熱および乾燥され、アルミニウム部材９に、ろう付け材５の塗布膜が形成される。
【０１８７】
塗布膜の厚みは、例えば、５μｍ以上、好ましくは、１０μｍ以上であり、例えば、２５μｍ以下、好ましくは、２０μｍ以下である。
【０１８８】
このような塗布膜を備えるアルミニウム部材は、アルミニウムまたはアルミニウム合金製品、例えば、ろう付け部材および熱交換器の製造において、好適に用いられる。
【０１８９】
このような方法においては、通常、数千メートルの長さを有するアルミニウム部材９に、固形のろう付け材５を連続的に、塗布するため、所望の塗布量を長時間、連続的かつ安定的に塗布（描画）できることが要求される。
【０１９０】
詳しくは、例えば、熱交換機を製造する場合には、ろう付け材は長時間、かつ、連続的に使用される。その際、塗布し始めた時の塗布量が十分であり（初期塗布性）、かつ、塗布し始めた時の塗布量と、塗布し終える時の塗布量と差が、小さくなる（連続塗布性）ことが要求される。
【０１９１】
本発明のろう付け材は、バインダとして、（メタ）アクリル樹脂および／またはブチルゴムを含むため、連続的かつ安定的に塗布（描画）できる。
【０１９２】
また、本発明のろう付け材は、２５℃において固形であるため、液状またはペースト状のろう付け材に比べて、上記の塗布量を調節しやすい。その結果、本発明のろう付け材は連続的かつ安定的に塗布（描画）できる。
【０１９３】
次に、本発明のろう付け部材の一例としての、熱交換器用チューブを挙げ、詳述する。
【０１９４】
図２は、熱交換器用チューブの一実施形態を示す概略斜視図である。
【０１９５】
図２において、熱交換器用チューブ１０は、アルミニウムまたはアルミニウム合金からなり、偏平管１１と、偏平管１１の外表面に形成される塗布膜１２とを備えている。
【０１９６】
偏平管１１は、アルミニウムまたはアルミニウム合金、好ましくは、アルミニウム合金ＪＩＳ  １０５０から、断面偏平状に押し出し加工または引き抜き加工されている。
【０１９７】
また、偏平管１１は、偏平管１１の延びる方向と直交する方向（幅方向）に間隔を隔てて複数の熱媒体通路穴１３を備えている。
【０１９８】
各熱媒体通路穴１３は、幅方向に長い断面長穴形状をなし、偏平管１１の延びる方向に沿って貫通形成されている。
【０１９９】
塗布膜１２は、上記のろう付け材を塗布および乾燥させることによって形成される塗膜であって、偏平管１１の一方面および他方面、すなわち、断面偏平状の偏平管１１の両面に形成されている。
【０２００】
塗布膜１２の厚みは、例えば、５μｍ以上、好ましくは、１０μｍ以上であり、例えば、２５μｍ以下、好ましくは、２０μｍ以下である。
【０２０１】
そして、このような熱交換器用チューブ１０は、例えば、自動車などに実装される熱交換器の製造において、好適に用いられる。
【０２０２】
図３は、図２に示す熱交換器用チューブを備える熱交換器の一実施形態を示す概略構成図である。
【０２０３】
図３において、熱交換器１４は、互いに間隔を隔てて対向配置される１対のヘッダーパイプ１５と、１対のヘッダーパイプ１５が延びる方向に互いに間隔を隔てて、１対のヘッダーパイプ１５の間において、架設される複数の偏平管１１と、互いに隣接する偏平管１１の間に設けられるフィン１６とを備えている。
【０２０４】
ヘッダーパイプ１５は、熱媒体が供給および排出される管であって、一方のヘッダーパイプ１５には熱媒体を流入させる流入管（図示せず）が接続され、他方のヘッダーパイプ１５には熱媒体を排出させる排出管（図示せず）が接続されている。
【０２０５】
また、各ヘッダーパイプ１５には、それらが対向する面において、開口（図示せず）が形成されている。
【０２０６】
偏平管１１は、上記した熱交換器用チューブ１０を構成する偏平管１１であって、１対のヘッダーパイプ１５の対向方向に沿って架設されている。
【０２０７】
具体的には、偏平管１１は、熱媒体通路穴１３とヘッダーパイプ１５の内部空間とが、ヘッダーパイプ１５に形成された開口を介して互いに連通されるように、ヘッダーパイプ１５に架設されている。これにより、熱媒体が、流入管（図示せず）から一方のヘッダーパイプ１５に流入した後、偏平管１１の熱媒体通路穴１３を通過して、他方のヘッダーパイプ１５に流入され、排出管（図示せず）から排出可能とされている。
【０２０８】
フィン１６は、アルミニウムまたはアルミニウム合金からなる板材を屈曲することによって、連続する波形状に形成されている。このようなフィン１６は、互いに隣接する１対の偏平管１１の間において、波形の上下の頂点が１対の偏平管１１にそれぞれろう付けされている。
【０２０９】
なお、フィン１６は、最も外側に設けられた偏平管１１の外側面にもろう付けされており、そのフィン１６のさらに外側には、フィン１６を保護するための保護プレート１７がろう付けされている。
【０２１０】
次いで、熱交換器１４を製造する方法について、詳述する。
【０２１１】
この方法では、まず、互いに平行に間隔を隔てて１対のヘッダーパイプ１５を配置する。次いで、複数の熱交換器用チューブ１０の両端部を、１対のヘッダーパイプ１５の内側面に設けられた開口（図示せず）に挿入し、１対のヘッダーパイプ１５に熱交換器用チューブ１０を架設する。その後、熱交換器用チューブ１０の間にフィン１６を配置し、フィン１６と塗布膜１２とを当接させることにより、組立体を得る。そして、得られた組立体を加熱炉において加熱する。
【０２１２】
これにより、熱交換器１４が得られる。
【０２１３】
そして、このような熱交換器用チューブ１０および熱交換器１４は、上記のろう付け材が用いられているので、優れたろう付け性および密着性を備えることができる。
【実施例】
【０２１４】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。【０２１５】
なお、以下の実施例および比較例に用いる有効成分の詳細を下記に示す。
オパノールＮ５０：ブチルゴム、重量平均分子量５６５，０００、ＢＡＳＦ社製
オパノールＮ１００：ブチルゴム、重量平均分子量１，５５０，０００）、ＢＡＳＦ社製
エクソールＤ８０：ナフテン系溶剤、引火点８１℃、エクソンモービル社製
エクソールＤ１３０：ナフテン系溶剤、引火点１４０℃、エクソンモービル社製
１．（メタ）アクリル樹脂の製造
合成例１（メタクリル樹脂Ａの重合）
撹拌装置、冷却管、滴下ロートおよび窒素導入管を備えた反応装置に、６００部の３−メトキシ−３−メチル−１−ブタノールを仕込んだ後、窒素気流下において、反応装置内温度が８０℃となるまで昇温した。【０２１６】
次いで、メタクリル酸メチル１００部、メタクリル酸イソブチル２７５部、メタクリル酸２５部および過酸化ベンゾイル４部の混合溶液を、約３時間かけて反応装置内に滴下し、さらに１０時間同温度に保って重合を完結させ、メタクリル樹脂Ａの溶液を得た。得られたメタクリル樹脂Ａの溶液は、固形分濃度が４０質量％であった。【０２１７】
合成例２（メタクリル樹脂Ｂの重合）
拌装置、冷却管、滴下ロートおよび窒素導入管を備えた反応装置に、４５０部の３−メトキシ−３−メチル−１−ブタノールを仕込んだ後、窒素気流下において、反応装置内温度が８０℃となるまで昇温した。【０２１８】
次いで、メタクリル酸２−エチルヘキシル２４０部、メタクリル酸２ヒドロキシエチル６０部および過酸化ベンゾイル４部の混合溶液を、約３時間かけて反応装置内に滴下し、さらに１０時間同温度に保って重合を完結させ、メタクリル樹脂Ｂの溶液を得た。得られたメタクリル樹脂Ｂの溶液は、固形分濃度が４０質量％であった。【０２１９】
合成例３（メタクリル樹脂Ｃの重合）
撹拌装置、冷却管、滴下ロートおよび窒素導入管を備えた反応装置に、６００部のポリエチレングリコールモノエチルエーテルアセテートを仕込んだ後、窒素気流下において、反応装置内温度が８０℃となるまで昇温した。【０２２０】
次いで、メタクリル酸メチル１００部、メタクリル酸イソブチル２７５部、メタクリル酸２５部および過酸化ベンゾイル４部の混合溶液を、約３時間かけて反応装置内に滴下し、さらに１０時間同温度に保って重合を完結させ、メタクリル樹脂Ｃの溶液を得た。得られたメタクリル樹脂Ｃの溶液は、固形分濃度が４０質量％であった。【０２２１】
合成例４（メタクリル樹脂Ｄの重合）
撹拌装置、冷却管、滴下ロートおよび窒素導入管を備えた反応装置に、６００部のヘキシレングリコールを仕込んだ後、窒素気流下において、反応装置内温度が８０℃となるまで昇温した。【０２２２】
次いで、メタクリル酸メチル１００部、メタクリル酸イソブチル２７５部、メタクリル酸２５部および過酸化ベンゾイル４部の混合溶液を、約３時間かけて反応装置内に滴下し、さらに１０時間同温度に保って重合を完結させ、メタクリル樹脂Ｄの溶液を得た。得られたメタクリル樹脂Ｄの溶液は、固形分濃度が４０質量％であった。
２．ろう付け材の製造
実施例１
表１に示すように、合成例１で得られたメタクリル酸樹脂Ａの溶液を１１．２５部（つまり、メタクリル酸樹脂Ａ  ４．５部、３−メトキシ−３−メチル−１−ブタノール  ６．７５  部）とゲル化剤３．３部と溶剤２５．４５部（つまり、３−メトキシ−３−メチル−１−ブタノール３．８５部、ポリエチレングリコールモノエチルエーテルアセテート２１．６部）とワックス５部およびフッ化アルミン酸カリウム系フラックス５５部を加熱混合し、型に流し入れ冷却、成形することでろう付け材を得た。【０２２３】
実施例２〜実施例２６、比較例１〜比較例５
各成分の配合処方を、表１〜表３の記載に従って変更した以外は、実施例１と同様に処理して、ろう付け材を得た。【０２２４】
なお、ポリプロピレングリコールモノメチルエーテルの重合度（上記式（１）のｍ）は、１であり、ポリエチレングリコールモノエチルエーテルアセテートの重合度（上記式（２）のｍ）は、１であり、ポリエチレングリコールモノブチルエーテルアセテートの重合度（上記式（２）のｍ）は、１であり、ポリエチレングリコールモノヘキシルエーテルアセテートの重合度（上記式（２）のｍ）は、１であり、ポリプロピレングリコールモノエチルエーテルアセテートの重合度（上記式（２）のｍ）は、１であり、ポリエチレングリコールモノメチルエーテルアセテートの重合度（上記式（２）のｍ）は、１であった。
３．評価
（保形性）
各実施例および各比較例のろう付け材を、直径１２ｍｍ、長さ５０ｍｍにして、次いで、これをアルミニウム部材の上に置き、ろう付け材の上から荷重をかけた。【０２２５】
保形性に関して次の基準で優劣を評価した。その結果を表１〜表３に示す。
○：ろう付け材に、２５０ｇ重の荷重を加えても崩れない。
△：ろう付け材に、２５０ｇ重の力を加えると崩れるが、１５０ｇ重の荷重を加えても崩れない。
×：固化せず、ペースト状のようになり、形を保つことができない。
（ろう付け性）
各実施例および各比較例のろう付け材をアルミニウム部材（１５０ｍｍ×７０ｍｍ×０．８ｍｍ）に、７０ｍｍ×７ｍｍで塗布し、試験片を作成した。【０２２６】
その後、上記試験片をろう付け炉（箱形電気炉、ノリタケＴＧＦ社製、Ａ（Ｖ）−ＤＣ−Ｍ）を用いて、窒素ガス雰囲気下（酸素濃度１００ｐｐｍ以下）にて６００℃で加熱してろう付けした。【０２２７】
そして、以下の試験での性能の優劣を評価した。その結果を表１〜表３に示す。
（１）ろう付け後の外観
ろう付け試験後の外観を次の基準で目視にて評価した。
○：バインダの残渣に由来する黒変が全く見られなかった。
△：バインダの残渣に由来する黒変が試験片の一部に見られた。
×：バインダの残渣に由来する黒変が試験片全体に明らかに見られた。
（２）フッ化物系フラックスのぬれ広がり性
ろう付け試験後のフラックスのぬれ広がりを、初め塗布した７ｍｍ幅から広がった長さを計測し目視観察により次の基準で評価した。
○：外観上の問題なく、幅１０ｍｍ以上ぬれ広がっていた。
△：外観上の問題に拘わらず、幅１０ｍｍ以上７ｍｍ未満のぬれ広がりであった。
×：外観上変色が見られ、幅７ｍｍのままで全くぬれ広がっていなかった。
（密着性）
各実施例および各比較例のろう付け材をアルミニウム部材（１５０ｍｍ×７０ｍｍ×０．８ｍｍ）に７０ｍｍ×７ｍｍで塗布し、試験片とした。【０２２８】
その後、上記試験片を２００℃で１分間加熱した後、次の基準で優劣を評価した。その結果を表１〜表３に示す。
○：指で擦っても塗膜がはがれず、良好な密着性を示した。
△：指で擦ると多少指に塗膜が付着するが、アルミニウム素地は見えない程度の密着性であった。
×：指で擦ると指に塗膜が付着し、アルミニウム素地が見え、非常に弱い密着力であった。
（描画性）
（１）初期塗布性
各実施例および各比較例のろう付け材を１５０ｇ重の荷重でアルミニウム部材に塗布した時のフッ化物系フラックスの塗布量について、次の基準で優劣を評価した。その結果を表１〜表３に示す。
○：１０ｇ／ｍ２以上塗布することができる。
△：５ｇ／ｍ２以上塗布することができる。
×：５ｇ／ｍ２以下しか塗布できない。
（２）８時間後の塗布性
各実施例および各比較例のろう付け材を８時間室温、大気中に放置した後、１５０ｇ重の荷重でアルミニウム部材に塗布した時のフッ化物系フラックスの塗布量について、次の基準で優劣を評価した。その結果を表１〜表３に示す。
○：１０ｇ／ｍ２以上塗布することができる。
△：５ｇ／ｍ２以上塗布することができる。
×：５ｇ／ｍ２以下しか塗布できない。
（３）連続塗布性
初期塗布性と、８時間後の塗布性とを比較し、次の基準で優劣を評価した。その結果を表１〜表３に示す。
◎：初期塗布量および８時間後の塗布量がともに、１０ｇ／ｍ２以上である。
○：初期塗布量が、１０ｇ／ｍ２以上であり、８時間後の塗布量が５ｇ／ｍ２以上１０ｇ／ｍ２未満である。
△：初期塗布量および８時間後の塗布量がともに、５ｇ／ｍ２以上１０ｇ／ｍ２未満である。
×：初期塗布量および８時間後の塗布量のいずれかが、５ｇ／ｍ２以下である。【０２２９】
【表１】
2018235906.tif 000003
【０２３０】
【表２】
2018235906.tif 000004
【０２３１】
【表３】
2018235906.tif 000005
【０２３２】
なお、上記発明は、本発明の例示の実施形態として提供したが、これは単なる例示に過ぎず、限定的に解釈してはならない。当該技術分野の当業者によって明らかな本発明の変形例は、後記請求の範囲に含まれる。
【産業上の利用可能性】
【０２３３】
本発明のろう付け材は、アルミニウム熱交換器などの熱交換器に用いられるろう付け部材の製造において、好適に用いられる。【０２３４】
また、本発明のろう付け部材は、アルミニウム熱交換器などの熱交換器の製造において、好適に用いられる。【０２３５】
また、本発明の熱交換器は、自動車用の熱交換器などとして、好適に用いられる。
【図１】
2018235906.tif 000006
【図２】
2018235906.tif 000007
【図３】
2018235906.tif 000008
【国際調査報告】
2018235906.tif 000009
2018235906.tif 000010
2018235906.tif 000011